(57)【要約】【課題】球状突起の発生を抑制することができ、製品の品質および良品率の向上によるコストの低減をすることができる、基板保持部材、基板処理方法、及び基板保持部材のクリーニング方法を提供する。【解決手段】基板保持部材１０１は、上下に開口した円筒状をしている。また、基板保持部材１０１には、基板を保持する基板配置部１０７と、搬送機構の把持部材が挿入される把持部材挿入部１０２とが設けられている。さらに、把持部材挿入部１０２の上部に設けられた把持部材挿入用の開口部１０８を閉鎖することができる開口部閉鎖部材１０３をも有している。【選択図】図１
2010177275.tif 000002
【特許請求の範囲】
【請求項１】
上下に開口した円筒状であり、基板を保持する基板配置部と、搬送機構の把持部材が挿入される把持部材挿入部とを有する基板保持部材であり、
前記把持部材挿入部の上部に設けられた把持部材挿入用の開口部を閉鎖することができる開口部閉鎖部材を有することを特徴とする、基板保持部材。
【請求項２】
前記把持部材挿入部には、把持部材に係合可能なかえしが設けられている、請求項１に記載の基板保持部材。
【請求項３】
前記開口部閉鎖部材の少なくとも上面が前記開口部に対応する凸形状である、請求項１または２に記載の基板保持部材。
【請求項４】
前記把持部材挿入部の底面に、前記開口部閉鎖部材を押し上げるための軸が貫通可能な穴が設けられている、請求項１から３に記載の基板保持部材。
【請求項５】
前記開口部閉鎖部材の下面と前記把持部材挿入部の底面との間にバネが設けられている、請求項１から３に記載の基板保持部材。
【請求項６】
前記把持部材挿入部の上部に扉状の前記開口部閉鎖部材が設けられ、扉状の前記開口部閉鎖部材は前記把持部材挿入部の底面方向へ開閉可能である、請求項１から３に記載の基板保持部材。
【請求項７】
上下に開口した円筒状であり、基板を保持する基板配置部と、搬送機構の把持部材が挿入される把持部材挿入部と、前記把持部材挿入部の上部の把持部材挿入用の開口部を閉鎖することができる開口部閉鎖部材とを有する基板保持部材を用いた基板処理方法であり、
前記基板配置部に前記基板を保持した前記基板保持部材を、前記開口部から前記把持部材挿入部の内部に挿入された前記把持部材によって把持し、前記搬送機構によって成膜槽の内部のステージに配置してから、前記把持部材を前記把持部材挿入部から脱出させた後に、前記開口部閉鎖部材で前記開口部を閉鎖して、前記基板に対する成膜を行うことを特徴とする、基板処理方法。
【請求項８】
前記成膜槽の内部には、前記基板保持部材の内部を通り、前記開口部閉鎖部材を押し上げることができる軸が備えられており、前記基板を保持した前記基板保持部材を成膜槽の内部に配置する際に、前記軸が、前記開口部閉鎖部材を押上げることで、前記開口部を閉鎖した状態にする、請求項７に記載の基板処理方法。
【請求項９】
前記軸は、前記基板保持部材が前記成膜槽の内部に配置されてから上昇し、前記開口部閉鎖部材を押上げて前記開口部を閉鎖した状態とし、かつ前記基板保持部材が前記成膜槽の内部から排出される際には下降し、前記開口部を開放状態とする、請求項８に記載の基板処理方法。
【請求項１０】
上下に開口した円筒状であり、基板を保持する基板配置部と、搬送機構の把持部材が挿入される把持部材挿入部と、前記把持部材挿入部の上部の把持部材挿入用の開口部を閉鎖することができる開口部閉鎖部材とを有する基板保持部材のクリーニング方法であり、
前記開口部閉鎖部材で前記開口部を閉鎖した状態で、前記基板保持部材をクリーニングすることを特徴とする、基板保持部材のクリーニング方法。
【請求項１１】
中心に軸を有する栓を前記基板保持部材の下方の開口から挿入し、前記軸で前記開口部閉鎖部材を押上げて、前記開口部を閉鎖させる、請求項１０に記載の基板保持部材のクリーニング方法。
【請求項１２】
前記基板保持部材のクリーニングは、ブラスト処理によるクリーニングである、請求項１０または１１に記載の基板保持部材のクリーニング方法。
【請求項１３】
前記基板保持部材のクリーニングは、ドライエッチング処理によるクリーニングである、請求項１０または１１に記載の基板保持部材のクリーニング方法。
【発明の詳細な説明】
【技術分野】
【０００１】
本発明は、把持部材によって把持されて搬送される基板保持部材、基板処理方法、及び基板保持部材のクリーニング方法に関する。
【背景技術】
【０００２】
電子写真感光体や画像入力ラインセンサーのような半導体デバイスを形成するための基板処理方法として、堆積膜形成法が知られている。例えば、浸漬法や、プラズマＣＶＤ（Ｃｈｅｍｉｃａｌ  Ｖａｐｏｒ  Ｄｅｐｏｓｉｔｉｏｎ）法、イオンプレーティング法、およびプラズマエッチング法などである。また、基板処理を行うための装置も数多く実用化されている。
【０００３】
例えば、プラズマＣＶＤ法を用いた堆積膜形成方法、つまり、高周波電力のグロー放電により原料ガスのプラズマを生成し、原料ガスの分解種を基板上に堆積させることによって堆積膜を形成する方法がある。この方法を用いる場合、例えば、原料ガスにシランガスを用いることで、アモルファスシリコン（以下「ａ−Ｓｉ」と記す）薄膜の形成が容易であることが知られており、その製造装置も各種提案されている。
【０００４】
このような堆積膜形成装置により高品質な堆積膜の形成が行われているが、更なる品質向上のために、ホルダーやサセプタと呼ばれる、基板を保持するための部材に関する改良が進められている。一例として、堆積膜形成装置である平行平板型プラズマ気相成長装置において、下部電極（サセプタ）に２段の凹部を設け、上段は基板を固定し、下段は排気手段に連結される基板保持部材を使用したプラズマ気相成長装置が開示されている（特許文献１参照）。
【特許文献１】特開昭６１−１１７８３８号公報
【発明の開示】
【発明が解決しようとする課題】
【０００５】
上述した従来の基板処理方法によって、良好な堆積膜形成を行うことができる。しかしながら、半導体デバイスの品質に対する市場の要求レベルは日々高まっており、この要求に応えるべく、より高品質の半導体デバイスを生産可能な基板処理方法が求められている。
【０００６】
近年では、カラー電子写真装置においては、文字原稿のみならず、写真、絵、およびデザイン画のコピーも行われている。そのため、より高品質のコピー画像が求められている。しかし、従来のカラー電子写真装置では、コピー画像上に白点あるいは黒点のような画像欠陥を引き起こす球状突起が半導体デバイスの基板上に生じており、問題となっている。
【０００７】
この球状突起には、堆積膜形成前に基板上に付着したダストのような異物に起因して、堆積膜が異常成長して生じたものがある。そのため、堆積膜形成前の基板は厳密に洗浄され、クリーンルームのようにダストの管理をされた環境で成膜槽内に運搬することにより、基板にダストが付着することを極力避けてきた。
【０００８】
一方、成膜中および搬送中に基板を保持する基板保持部材には、堆積膜形成後、膜状の副生成物が堆積している。そのため、基板保持部材に対して、例えばガラス、ステンレス鋼（ＳＵＳ）、またはアルミナのような研磨剤を噴射し、ブラスト処理を施すことで、基板保持部材に堆積した副生成物を除去することができる。あるいは、基板保持部材は、三フッ化塩素（ＣｌＦ3）のようなエッチングガスを用いたドライエッチング処理を施すことによりクリーニングすることができる。これらのクリーニングが施された後、基板保持部材は洗浄工程と乾燥工程を経て、再度堆積膜の形成に使用される。
【０００９】
しかし、乾燥工程を経た後でも基板保持部材は完全に清浄になるわけではない。例えば、ブラスト処理でクリーニングした場合では、使用した研磨剤や、弾き飛ばした膜状の副生成物が基板保持部材の表面に残留することがある。また、ドライエッチング処理でクリーニングした場合には、ドライエッチング中に発生した副生成物が基板保持部材の表面に堆積する場合がある。これらの研磨剤や膜状の副生成物、あるいはドライエッチング中に発生した副生成物といったダストは、基板保持部材表面の中でも特に凹状部のような窪んだ形状を有する箇所に残留しやすい。
【００１０】
従来の基板保持部材の一例を図９に示す。基板保持部材２０１の上端部には、基板保持部材２０１を搬送する搬送機構に設けられた把持部材（図示せず）が挿入される空間である把持部材挿入部２０２が設けられ、その上部には把持部材を挿入させるための開口部２０８が設けられている。また、把持部材挿入部２０２の上端には、把持部材挿入部２０２に挿入された把持部材の爪をひっかけるかえし２０４が設けられている。また、基板を配置するための基板配置部２０７が設けられている。
【００１１】
基板保持部材２０１の把持部材挿入部２０２内に前述したダストの残留があった場合、基板保持部材２０１が把持部材で把持される際に、把持部材が把持部材挿入部２０２内で動作するたびに、残留していたダストが巻上げられる。そして、巻上げられたダストが基板配置部２０７に配置された基板の表面に付着し、その結果、成膜した際に、基板に付着したダストを基点にして球状突起が発生してしまう。
【００１２】
したがって、本発明は、上記課題を解決し、球状突起の発生を抑制することができ、製品の品質および良品率の向上によるコストの低減をすることができる、基板保持部材、基板処理方法、及び基板保持部材のクリーニング方法を提供することである。
【課題を解決するための手段】
【００１３】
本発明の基板保持部材は、上下に開口した円筒状であり、基板を保持する基板配置部と、搬送機構の把持部材が挿入される把持部材挿入部とを有している。また、把持部材挿入部の上部に設けられた把持部材挿入用の開口部を閉鎖することができる開口部閉鎖部材を有している。
【発明の効果】
【００１４】
本発明に係る基板保持部材、基板処理方法、基板保持部材のクリーニング方法により、基板保持部材から発生するダストの飛散を低減することが可能となり、その結果として、基板に生じる球状突起が低減し、製造物の歩留まりを向上することが可能となる。
【発明を実施するための最良の形態】
【００１５】
本発明の実施の形態を説明するにあたって、はじめに、本発明を考案するに至った経緯を説明する。
【００１６】
本発明者らは画像欠陥の原因となる堆積膜の球状突起の発生原因に関して鋭意検討を行った。その結果、基板を保持する基板保持部材の把持部材挿入部に残留したダスト（成膜時及びクリーニング時の副生成物など）が、基板保持部材の把持工程や搬送工程で基板表面に付着していた。さらに堆積膜を成膜する際に、基板上に付着したダストを基点として堆積膜の球状突起が発生することが判明した。
【００１７】
把持部材挿入部に残留したダストに関して更に検討した。その結果、把持部材挿入部をブラスト処理でクリーニングした場合には、研磨剤や堆積膜形成中に発生した副生成物がダストの多数を占めていることが判明した。そしてドライエッチングでクリーニングした場合には、ドライエッチング中に発生する副生成物と堆積膜形成中に発生した副生成物がダストの多数を占めることが判明した。
【００１８】
そこで、本発明者らは基板が配置される基板保持部材に関し鋭意検討した。その結果、基板保持部材が、後述するような開口部閉鎖部材を有する構成とすることで、ダストの残留が発生しやすい把持部材挿入部を有する基板保持部材であっても、ダストの残留抑制が可能となることが分かった。また、そうすることで、基板表面へのダストの付着抑制が可能であることが分かった。
【００１９】
本発明者らは基板処理方法に関しても鋭意検討した。その結果、基板処理方法は、開口部閉鎖部材を有する基板保持部材を用い、開口部閉鎖部材で基板保持部材の把持部材挿入部の上部の把持部材挿入用の開口部を閉鎖した状態で、基板処理を行う方法に至った。このような方法で基板処理をすることで、成膜工程中に発生する副生成物が基板保持部材の把持部材挿入部に進入するのを防止でき、把持部材挿入部のダストの残留量を低減できることがわかった。その結果、把持部材挿入部を有する基板保持部材であってもダストの巻上げが抑制され、基板表面へのダストの付着防止が可能であることがわかった。
【００２０】
また、本発明者らは、成膜時に基板保持部材に形成された副生成物を除去するクリーニング方法に関し鋭意検討した。その結果、基板保持部材のクリーニング方法は、開口部閉鎖部材で把持部材挿入部の上部の把持部材挿入用の開口部を閉鎖した状態で、クリーニングを行う方法に至った。この方法を用いると、例えばブラスト処理によるクリーニングでは、研磨剤や堆積膜形成中に発生した副生成物といったダストが基板保持部材の把持部材挿入部に進入するのを防止することができた。また、その結果として、クリーニング後の把持部材挿入部におけるダストの残留量を減らせることがわかった。それに伴い、把持部材挿入部を有する基板保持部材であってもダストの巻上げが抑制され、基板表面へのダストの付着防止が可能であることがわかった。
【００２１】
以上の経緯より得られた本発明についての最良の実施形態について、以下に添付の図面に基づき説明する。なお、同一の機能を有する構成には添付図面中、同一の番号を付与し、その説明を省略する場合もある。
【００２２】
図１に本発明に係る基板保持部材の概略構成図を示す。図１（ａ）は、基板保持部材の概略断面図であり、図１（ｂ）は、基板保持部材の上面図である。本発明の基板保持部材１０１は、上下に開口した円筒状であり、搬送機構に備えられている把持部材３１０（図５、６参照）によって把持される把持部材挿入部１０２を有している。また、把持部材挿入部１０２の上部には把持部材３１０を挿入させるための開口部１０８と、把持部材挿入部１０２内には開口部１０８を閉鎖することのできる開口部閉鎖部材１０３とを有している。さらに、基板４１２（図７参照）が配置される基板配置部１０７も設けられている。
【００２３】
把持部材挿入部１０２の形状は、開口部１０８から挿入された把持部材３１０によって把持できるような形状であればよいが、把持部材３１０に係合可能なかえし１０４を有する形状とすることが、把持した時の基板把持部材１０１の安定性という観点から好ましい。かえし１０４の形状は、把持部材３１０の形状や把持方法に応じて決定してもよいが、図１（ｂ）に示されるように、把持部材挿入部１０２の全周にわたって設けられることが好ましい。これは、把持した時の安定性や、開口部閉鎖部材１０３によって開口部１０８を閉鎖した時の、把持部材挿入部１０２の密閉性が良好だからである。
【００２４】
また、開口部閉鎖部材１０３の材質は、成膜槽４００（図７参照）内にて行われる処理方法に適した材質を選択することができる。例えば、加熱処理やプラズマ処理がなされる場合は、アルミニウムやステンレス鋼（ＳＵＳ）のような金属が耐熱性や耐久性といった観点から好ましい。
【００２５】
開口部閉鎖部材１０３の形状としては、図１、図２（ａ）、及び図２（ｂ）に示されるような平板形状を有するものが挙げられる。また、図２（ｃ）に示されるような開閉可能な扉状のものを用いることもできる。
【００２６】
また、開口部閉鎖部材１０３の他の形状の例を図３に示す。開口部閉鎖部材１０３の形状は、図３（ａ）に示すような、開口部１０８に対応して開口部閉鎖部材１０３の中央が肉厚になっている凸形状や、図３（ｂ）に示すような半球形状でもよい。つまり、開口部閉鎖部材１０３としては、少なくとも上面であり、開口部１０８に対応する部分が凸形状であって、かつ把持用開口部１０２に把持用のかえし１０４を有する構成が望ましい。また、これらの場合も、やはり把持部材挿入部１０２に把持部材３１０に係合可能なかえし１０４があることがより好ましい。このような構成とすることで、開口部１０８を閉鎖した時の密閉性が向上し、より把持部材挿入部１０２へのダストの進入を防ぐことができるためである。
【００２７】
基板処理を行う際の開口部１０８を閉鎖する方法としては、以下のような方法が例として挙げられるが、何ら限定されるものではない。
【００２８】
図１、図３（ａ）、及び図３（ｂ）のように、把持用開口部１０２の底部に後述する４０１が貫通可能な軸用穴１０５が開いている場合には、軸４０１を成膜槽４００内部に設ける（図６、７参照）。そうすることで、基板保持部材１０１を成膜槽４００内に挿入する際に、成膜槽４００内部の軸４０１が基板保持部材１０１の下部の開口部から挿入され、軸用穴１０５を介して開口部閉鎖部材１０３を押し上げることができる。それによって、開口部閉鎖部材１０３が開口部１０８を容易に閉鎖することができる。
【００２９】
図２は、他の開口部１０８の閉鎖方法の例を示した図である。図２（ａ）のように、把持部材挿入部１０２の底部に軸用穴１０５が開いていない場合には、開口部閉鎖部材１０３を磁性体で作成し、基板保持部材１０１の上部から磁石などの磁力を利用し、引き上げる方法がある。
【００３０】
また、図２（ｂ）のように、開口部閉鎖部材１０３の下面と把持部材挿入部１０２の底面との間にバネ１０６を備える方法も挙げられる。この方法では、搬送機構の把持部材３１０が、把持部材挿入部１０２を把持する際に把持部材３１０が開口部閉鎖部材１０３を押し下げるとき以外は、常に開口部１０８が閉鎖した状態となる。
【００３１】
さらに、図２（ｃ）のように、開口部閉鎖部材１０３を開閉自在な扉状とする方法も挙げられる。把持部材３１０によって把持されるときは、把持部材３１０によって扉が底面方向へ開かれ、それ以外のときは、図示しない弾性部材等によって扉が閉じられて、開口  部１０８を閉鎖した状態となる。
【００３２】
次に、基板保持部材１０１を搬送するための搬送機構と搬送機構が有する、基板保持部材１０１を把持する把持部材３１０について説明する。本発明の基板保持部材１０１を搬送する搬送機構の外観概略図を図４に、把持部材３１０の概略構成図を図５に示す。
【００３３】
基板保持部材１０１を搬送する搬送機構には、基板保持部材１０１を水平方向に移動させるための車輪１１１および移動用レール１１２が設けられている。また、内部に把持部材３１０を有しており、把持部材３１０が把持した基板保持部材１０１を収容可能な搬送容器１１３と、搬送容器１１３内を密閉するための蓋１１４とを有している。さらに、搬送容器１１３内の把持部材３１０は、図示しないモータ等の駆動機構により、垂直方向に移動可能になっている。
【００３４】
基板保持部材１０１は、開口部１０８から把持部材挿入部１０２内に挿入された、図５に示す把持部材３１０によって把持される。把持部材３１０は、少なくとも上下移動用のシャフト３０１と、ケース３０２と、把持した基板保持部材１０１を固定するための円盤３０３と、基板保持部材１０１の把持部材挿入部１０２を掴むための爪３０４とから構成される。爪３０４は２本あり、シャフト３０１に対して対称な位置に設けられている。
【００３５】
次に、図６を用いて、把持部材３１０で基板保持部材１０１を脱着する流れを説明する。まず、搬送機構の搬送容器１１３内に位置する把持部材３１０を降下させ、円盤３０３と基板保持部材１０１を当接させる。そして、図６（ａ）に示すように、保持部材３１０の爪３０４が基板保持部材１０１の開口部１０８を介して把持部材挿入部１０２内の所定の位置に至るまで、シャフト３０１を降下させる。次に、図６（ｂ）に示すように、把持部材３１０の２本の爪３０４を開くことで、把持用のかえし１０４が爪３０４と円盤３０３の間に挟まれ、しっかりと固定される。
【００３６】
図示はしないが、基板保持部材１０１はこの状態で搬送機構によって上昇させられ、搬送機構の搬送容器１１３内に収容され、そのまま成膜槽４００（図７参照）の上部へ移動する。そして搬送機構によって、把持部材３１０に把持されたまま、基板保持部材１０１は、搬送容器１１３内から下方へ移動することで、成膜槽４００内に配置される。この時、図６（ｃ）に示すように、成膜槽４００内の軸４０１が、基板保持部材１０１の軸用穴１０５の下方に位置する状態になる。次いで、図６（ｄ）に示すように、把持部材３１０の２本の爪３０４と円盤３０３の把持を解放し、シャフト３０１を上昇させ、続いて把持部材３１０を上昇させて把持部材挿入部１０２から脱出させ、把持部材３１０を搬送容器１１３内に収容する。そして、図６（ｅ）に示すように、軸４０１を上昇させ開口部閉鎖部材１０３を押上げることで開口部１０８を閉鎖状態にする。そして、成膜槽４００内にて後述する基板処理が成された後、図６（ｆ）に示すように、軸４０１を下降させることで、開口部閉鎖部材１０３を下降させる。基板保持部材１０１を成膜槽４００内から取り出すときは、図６（ａ）〜（ｄ）と逆の流れで行われる。
【００３７】
次に、成膜槽４００内にて行われる基板処理の一例として、アモルファスシリコン感光体を成膜する方法について、図７に示す成膜機構の概略図を用いて更に詳細に説明する。
【００３８】
図７には、基板保持部材１０１が搬送され、基板４１２上に堆積膜を成膜する成膜機構が示されている。成膜機構には、成膜槽４００が備えられている。成膜槽４００内には、軸４０１が備えられており、前述したように、この軸４０１で開口部閉鎖部材１０３を押上げることで、開口部１０８を閉鎖した状態にする。軸４０１は、ステッピングモータ等（不図示）に接続し、上下方向に移動可能にすることが好ましい。こうすることで、開口部１０８を閉鎖する場合には、軸４０１を上昇させることで開口部閉鎖部材１０３を上昇させることができ、開口部１０８をしっかりと閉鎖することができる。また、把持部材３１０で把持部材挿入部１０２を把持する場合には、軸４０１を下降させることで開口部閉鎖部材１０３を降下させることができ、把持部材３１０を容易に把持部材挿入部１０２に挿入させ、把持部材挿入部１０２を把持させることができる。成膜槽４００内の軸４０１は固定で、基板保持部材１０１が配置される成膜槽４００内のステージ４２７が、上下方向に可動できる構成としてもよい。
【００３９】
軸４０１は所定の長さのものが固定されて配置されたものであってもよいが、この場合は、軸４０１が開口部１０８を開口部閉鎖部材１０３で完全に閉鎖してしまうほどの長さを有すると、把持部材挿入部１０２内へ把持部材３１０を挿入させることができない。そのため、軸４０１が、開口部１０８と開口部閉鎖部材１０３の間に空間が存在するような長さを有して固定されている。この場合でも、成膜時に発生する副生成物が開口部閉鎖部材１０３と把持部材挿入部１０２の底面との間の空間内へ侵入することを防ぐ効果は得られるため、結果として、把持部材挿入部１０２内のダストの残留量を減らすことができる。
【００４０】
成膜機構は大別すると、成膜槽４００と、原料ガスの供給装置４３０と、成膜槽４００内を排気する為の排気装置（図示せず）とで構成されている。成膜槽４００は開閉ゲート４１０及び底板４２６から絶縁部材４２１によって絶縁された高周波電極４１１で構成される。成膜槽４００内にはアースに接続された基板４１２と、基板４１２の加熱用ヒーター４１３と、原料ガス導入管４１４と、開口部閉鎖部材１０３を押上げるための軸４０１と、基板保持部材１０１を配置するステージ４２７とが設けられている。また、高周波電源４２０がマッチングボックス４１５を介して高周波電極４１１に接続されている。
【００４１】
原料ガス供給装置４３０は、モノシラン（ＳｉＨ４）、水素（Ｈ２）、メタン（ＣＨ４）、一酸化窒素（ＮＯ）、ジボラン（Ｂ２Ｈ６）、および四フッ化メタン（ＣＦ４）のような原料ガスが収容されたガスボンベ４３１〜４３６が設けられている。また、ガス流量を調節するための、ガスボンベのバルブ４４１〜４４６と、流入バルブ４５１〜４５６と、流出バルブ４６１〜４６６と、圧力調整器４７１〜４７６と、マスフローコントローラー４８１〜４８６とが設けられている。各ガスボンベ４３１〜４３６は、補助バルブ４８０を介して成膜槽４００内のガス導入管４１４に接続されている。
【００４２】
基板４１２は基板保持部材１０１上に配置され、基板４１２上部にはキャップホルダー４２５が配置されている。基板保持部材１０１およびキャップホルダー４２５は導電性部材で構成され、導電性材料からなる基板４１２は、基板保持部材１０１を介してアースに接続される。
【００４３】
成膜槽４００内に、所定の温度に加熱された基板４１２を保持した基板保持部材１０１を搬送機構により移動させ、開閉ゲート４１０を介してステージ４２７上に配置し、開閉ゲート４１０を閉じた後、不図示の排気手段により成膜槽４００内を真空に排気する。続いて加熱用ヒーター４１３により基板４１２の温度を２０℃〜５００℃の所望の温度に制御する。それから、配管内の不純物および残留ガスを除去する。はじめにガスボンベのバルブ４４１〜４４６及び、成膜槽４００のリークバルブ４１７が閉じられていることを確認して、流入バルブ４５１〜４５６、流出バルブ４６１〜４６６、および補助バルブ４８０が開かれていることを確認する。そしてメインバルブ４１８を開いて排気する。
【００４４】
その後、真空計４１９の値が所定の圧力になった時点で補助バルブ４８０と流出バルブ４６１〜４６６を閉じる。そしてガスボンベのバルブ４４１〜４４６を開いてガスボンベ４３１〜４３６より各ガスを圧力調整器４７１〜４７６内に導入し、各圧力調整器４７１〜４７６により各ガス圧を所定の圧力に調整する。次に流入バルブ４５１〜４５６を徐々に開けて各ガスをマスフローコントローラー４８１〜４８６内に導入する。
【００４５】
以上の手順によって成膜準備を完了した後、基板４１２上に、まず電荷注入阻止層の形成を行う。加熱用ヒーター４１３により基板４１２が所望の温度になったところで、各流出バルブ４６１〜４６６のうちの必要なものと、補助バルブ４８０とを徐々に開き、各ガスボンベ４４１〜４４６から所望の原料ガスをガス導入管４１４から成膜槽４００内に導入する。次に、各マスフローコントローラー４８１〜４８６によって、各原料ガスが所望の流量になるように調整する。その際、成膜槽４００内が１３３Ｐａ以下の所望の圧力になる様に、真空計４１９を見ながらメインバルブ４１８の開口量を調整する。成膜槽４００内の圧力が安定したところで、高周波電源４２０を所望の電力に設定して、例えば、１３．５６ＭＨｚの高周波電力を高周波マッチングボックス４１５を介して高周波電極４１１に供給し高周波グロー放電を生起させる。この放電エネルギーによって成膜槽４００内に導入させた各原料ガスが分解され、基板４１２上に所望のシリコン原子を主成分とする電荷注入阻止層が堆積される。
【００４６】
所望の膜厚の形成が行われた後は、光導電層の形成に必要な原料ガスに切り換えて所望の膜厚の光導電層を形成する。光導電層の形成が行われた後は、高周波電力の供給を止め、各流出バルブ４６１〜４６６を閉じて成膜槽４００への各原料ガスの流入を止め、光導電層の形成を終える。光導電層上にさらに表面層を形成する場合も基本的には上記の操作を繰り返せばよく、成膜槽４００内の原料ガスを排気した後、表面層に必要な原料ガスを成膜槽４００内に流す。そして成膜槽４００の内圧を所定の値に調整した後に、上述と同様の操作により所望の膜厚の表面層を形成すればよい。
【００４７】
以上のようにして行われる基板処理の間は常に、図６（ｅ）および図７に示すように軸４０１に押し上げられた開口部閉鎖部材１０３が開口部１０８を閉鎖している。そのため、副生成物が把持部材挿入部１０２内に入り込まない。
【００４８】
基板処理が行われた後の基板保持部材１０１には、その表面に膜状の副生成物が堆積している。そのため基板保持部材１０１は、表面に堆積した膜状の副生成物を除去するクリーニング処理が施され、その後、基板保持部材１０１は洗浄工程、乾燥工程を経て再度、堆積膜の形成に使用される。
【００４９】
本発明における基板保持部材１０１のクリーニング方法としては、ブラスト処理やドライエッチング処理が挙げられる。ブラスト処理は、例えばガラス、ステンレス鋼（ＳＵＳ）、またはアルミナのような研磨剤を、０．１〜１ＭＰａの噴射圧で副生成物に向けて噴射することで副生成物を除去する。研磨剤を空気と共に噴射する乾式ブラスト、または、研磨剤を水と共に噴射する湿式ブラストのいずれの手法でも構わない。ドライエッチング処理は、三フッ化塩素（ＣｌＦ3）のようなエッチングガスを、アルゴン（Ａｒ）のような不活性ガスで所望の濃度に希釈した雰囲気中に基板保持部材１０１を導入し、エッチングにより副生成物を除去する。これらの処理方法は、膜除去能力やコストといった点から好ましい。
【００５０】
そして、クリーニング処理の際にも、図８に示すように把持部材挿入部１０２の開口部１０８を開口部閉鎖部材１０３によって閉鎖した状態で行うことが重要である。
【００５１】
クリーニング処理を行う際の開口部１０８の閉鎖方法としては、ゴム栓５００の中心に軸５０１を通したものを用意し、それを基板保持部材１０１の下方から挿入し、軸５０１で開口部閉鎖部材１０３を押上げて、開口部１０８を閉鎖させる方法が挙げられる。
【００５２】
開口部１０８を閉鎖した状態でクリーニング処理をすることで、ダストが残留しやすい把持部材挿入部１０２へ研磨剤やドライエッチング時に発生する副生成物の進入を防ぐことができる。
【実施例】
【００５３】
以下に本発明の実施例を詳細に説明するが、本発明はこれらの実施例に何ら限定されるものではない。
【００５４】
（実施例１）
図１に示す本発明の基板保持部材１０１に直径８４ｍｍ、長さ３８１ｍｍの円筒状アルミニウム基板４１２を配置し、図４に示す搬送機構と、図５に示す把持部材と、図７に示す成膜機構とを用いて表１に示す条件でアモルファスシリコン感光体を作製した。その後、基板保持部材１０１を研磨剤としてガラスビーズを用い、噴射圧を０．５ＭＰａで、湿式のブラスト処理によりクリーニングした。尚、本実施例のアモルファスシリコン感光体作製は、長さが固定の軸４０１で開口部閉鎖部材１０３を押上げることによって、開口部１０８と開口部閉鎖部材１０３の間の空間を小さくした状態で行った。また、ブラスト処理によるクリーニング処理中は、開口部１０８を開放した状態で行った。
【００５５】
【表１】
2010177275.tif 000003
【００５６】
このアモルファスシリコン感光体の作成とブラスト処理によるクリーニングを１セットとし、同一の基板保持部材１０１を用いて５セット繰り返し行った。ここで得られた５本のアモルファスシリコン感光体に対しては球状突起の評価を、５セット終了後の基板保持部材１０１に対してはダスト量の評価を、また、５回の成膜時には把持性の評価を行った。評価方法を以下に示す。
【００５７】
「球状突起」
作製したアモルファスシリコン感光体に対して、光学顕微鏡を用いて自動で全面スキャンし、アモルファスシリコン感光体表面に存在する２０μｍ以上の球状突起の個数をカウントした。作製した全てのアモルファスシリコン感光体に対して、球状突起の個数をカウントし、得られた２０μｍ以上の球状突起の個数の合計を「球状突起数」とし、後述する比較例で得られた合計の個数をリファレンスとした場合の相対評価でランク付けをおこなった。
ＡＡＡ：リファレンスに比べて３０％以上５０％未満であり、非常に優秀なレベル。
ＡＡ：リファレンスに比べて５０％以上７０％未満であり、優秀なレベル。
Ａ：リファレンスに比べて７０％以上９０％未満であり、良好なレベル。
Ｂ：リファレンスに比べて９０％以上１１０％未満であり、リファレンスと同等レベル。
【００５８】
「ダスト量」
５セット終了後の基板保持部材１０１に対して、光学顕微鏡（オリンパス株式会社製、ＳＴＵ−ＵＭ）を用いて、把持部材挿入部１０２の１０ｃｍ２を観察し、残留した５μｍ以上の研磨剤と感光体作成中に発生する副生成物の個数をそれぞれカウントした。得られた研磨剤と感光体作成中に発生する副生成物のそれぞれの個数を「ダスト量」とし、比較例で得られた合計の個数をリファレンスとした場合の相対評価でランク付けをおこなった。
ＡＡ：リファレンスに比べて５０％以上７０％未満であり、優秀なレベル。
Ａ：リファレンスに比べて７０％以上９０％未満であり、良好なレベル。
Ｂ：リファレンスに比べて９０％以上１１０％未満であり、リファレンスと同等レベル。
【００５９】
「把持性」
基板保持部材１０１を成膜槽４００に配置するのに要した時間と成膜槽４００から排出するのに要した時間を、５回の成膜時すべてで測定した。得られた時間を「把持性」とし、比較例で得られた平均時間をリファレンスとした場合の相対評価でランク付けをおこなった。
Ａ：リファレンスに比べて９０％未満であり、良好なレベル。
Ｂ：リファレンスに比べて９０％以上１１０％未満であり、リファレンスと同等レベル。
Ｃ：リファレンスに比べて１１０％以上１３０％未満であり、実用上問題のないレベル。
【００６０】
「総合評価」
球状突起、ダスト量、把持性の評価で得られた結果を、ＡＡＡランクが４点、ＡＡランクが３点、Ａランクが２点、Ｂランクが１点、Ｃランクが０点として合計した得点をもとに、以下のように総合的にランク付けを行った。
ＡＡＡ…９点以上のもの（非常に優れている）。
ＡＡ…７点以上８点以下のもの（優れている）。
Ａ…５点以上６点以下のもの（良好）。
Ｂ…４点以下のもの（実用上問題なし）。
【００６１】
このような評価方法に基いて評価した結果を表２に示す。なお、表２中には後述する実施例２〜５および比較例の評価結果も合わせて示している。
【００６２】
【表２】
2010177275.tif 000004
【００６３】
（実施例２）
実施例２では、アモルファスシリコン感光体作製は、開口部１０８を開放した状態にした。また、ブラスト処理によるクリーニング処理中は、図８に示されるゴム栓５００の中心に軸５０１を通したものを基板保持部材１０１の下方から挿入して、軸５０１で開口部閉鎖部材１０３を押上げることで開口部１０８を閉鎖状態にした。その他の条件および評価方法は実施例１と同じである。結果を表２に示す。
【００６４】
（実施例３）
実施例３では、アモルファスシリコン感光体作製時およびブラスト処理によるクリーニング処理中も、開口部１０８を開口部閉鎖部材１０３によって閉鎖した状態で行った。開口部１０８を閉鎖する方法は、実施例１および実施例２と同様である。その他の条件および評価方法は実施例１と同じである。結果を表２に示す。
【００６５】
（実施例４）
実施例４では、実施例３の手順において、図２（ｃ）に示す本発明の扉状の基板保持部材１０１を用いた点と、クリーニング処理を、研磨剤としてステンレス鋼（ＳＵＳ）のビーズを用い、噴射圧を０．４ＭＰａで、乾式のブラスト処理で行った点のみ変更した。その他の条件および評価方法は実施例１と同様である。結果を表２に示す。
【００６６】
（実施例５）
実施例５では、実施例３の手順において、図３（ｂ）示す本発明の開口部１０８に対応する部分が凸状になっている基板保持部材１０１を用いた。なお、本実施例のアモルファスシリコン感光体作製は、図７に示す成膜機構４００の軸４０１をステッピングモータに接続し、軸４０１自体が上下方向に移動できるように構成した。そして、以下のように軸４０１を動作させ、基板保持部材１０１の開口部１０８を閉鎖した状態で行った。
【００６７】
まず、基板保持部材１０１を成膜槽４００内に配置し、把持部材３１０が離れた後に軸４０１を上昇させ開口部閉鎖部材１０３を押上げて開口部１０８を閉鎖状態（開口部１０８と開口部閉鎖部材１０３の間に空間を有さない状態）にする。そして、成膜槽４００内にて基板処理が成された後、軸４０１を下降させることで開口部閉鎖部材１０３を下降させる。そして、開口部１０８が開放状態となったところで、把持部材３１０によって把持部材挿入部１０２を把持し、基板保持部材１０１を取り出した。その他の条件および評価方法は、実施例１と同様である。結果を表２に示す。
【００６８】
（比較例）
比較例として、実施例１と同様な手順だが、基板保持部材２０１として、図９に示す従来の基板保持部材２０１を用いて、アモルファスシリコン感光体作成中も、開口部１０８を開放した状態で行った。その他の条件および評価方法は、実施例１と同様である。結果を表２に示す。
【００６９】
（実施例１〜５および比較例の評価結果の比較）
実施例１より、開口部閉鎖部材１０３を利用して基板処理を行うことで、従来の基板処理方法を用いた比較例に比べて、球状突起と感光体作成中に発生する副生成物を減らすことができることがわかる。
【００７０】
実施例２より、開口部閉鎖部材１０３を利用して基板保持部材１０１のクリーニングを行うことで、従来のクリーニング方法を用いた比較例に比べて研磨剤の残留を減らすことができることがわかる。しかし、把持性に関しては従来に比べてよくなかった。
【００７１】
実施例３より、開口部閉鎖部材１０３を利用して基板処理および基板保持部材１０１のクリーニングを行うことで、従来の基板処理方法およびクリーニング方法を用いた比較例に比べて、副生成物の生成を減らし、研磨剤の残留を減らすことができることがわかる。
【００７２】
実施例４より、開口部閉鎖部材１０３を開閉自在な扉状としても、実施例３と同様な結果を得ることができ、かつ、把持性に関しても従来と同等な結果を得ることが可能であることわかる。
【００７３】
実施例５から、開口部閉鎖部材１０３で開口部１０８をしっかり閉鎖することで、従来の基板処理方法およびクリーニング方法を用いた比較例に比べて大幅に副生成物の生成を減らし、研磨材の残留も減らすことができることがわかる。さらに、把持性に関しても従来と同等な結果が得られることがわかる。
【００７４】
以上のことより、成膜時およびクリーニング時に本発明の開口部閉鎖部材を用いることで、副生成物の発生や、研磨剤の残留といったダストを減らすことができ、結果として球状突起の発生も減少させることができることがわかる。
【００７５】
また、実施例５のように、軸４０１をステッピングモータに接続し、軸４０１自体が上下方向に移動できるように構成とすることで、ダストの量や球状突起の発生をさらに減少させることができることがわかる。さらに、実施例５や実施例４のように扉状の開口部閉鎖部材１０２を用いると、把持部材３１０で従来と同様な把持が行えることも確認できた。
【００７６】
（実施例６〜１０）
次に、実施例１から実施例５のクリーニング処理を、ＣｌＦ3ガスとＡｒガスを用いたドライエッチング処理に変更して基板保持部材１０１をクリーニングした場合を、それぞれ実施例６から１０として実施した。尚、ドライエッチング処理は、図７に示す成膜機構  にＣｌＦ3とＡｒのガスボンベを接続したものを使用し、表３に示す条件で行った。
【００７７】
そして、「ダスト量」の項目については、研磨剤の代わりにドライエッチング中に発生する副生成物をカウントする点以外は実施例１と同様の手法で評価を行った。評価結果を表４に示す。
【００７８】
【表３】
2010177275.tif 000005
【００７９】
【表４】
2010177275.tif 000006
【００８０】
表４から、基板保持部材１０１のクリーニング方法を、ブラスト処理からドライエッチング処理に変更しても、表２と同様の結果が得られることが分かった。
【００８１】
以上のことより、開口部閉鎖部材１０３を使用し、開口部１０８を開口部閉鎖部材１０３で閉鎖し、把持部材挿入部１０２を密閉した状態で成膜およびクリーニングを行うことで、球状突起やダストの発生を減少させることができることがわかる。また、軸４０１を上下に移動可能にすることで、さらにダストの量を減らし、球状突起の発生を減少させることができる。また、把持部材３１０で従来と同様な把持を行うこともできる。
【図面の簡単な説明】
【００８２】
【図１】本発明の基板保持部材を示す概略構成図であり、（ａ）は断面図であり、（ｂ）は上面図である。
【図２】軸用穴のない場合の開口部を閉鎖する方法を示す概略図であり、（ａ）は把持部材挿入部内に開口部閉鎖部材のみを配置した場合の概略図であり、（ｂ）は、さらにバネを設ける場合の概略図であり、（ｃ）は開口部閉鎖部材を扉状とする場合の概略図である。
【図３】開口部閉鎖部材の形状を示す概略図であり、（ａ）は開口部閉鎖部材の中央部が肉厚で、外周部が肉薄になっている形状の概略図であり、（ｂ）は半球状になっている概略図である。
【図４】搬送機構の外観概略図である。
【図５】搬送機構に設けられた把持部材の概略断面図である。
【図６】基板保持部材の搬送前から成膜後までの流れを表す概略図であり、（ａ）は把持部材と基板保持部材が当接したときの様子を示す概略図であり、（ｂ）は把持部材の爪と円盤でかえしを狭持した様子を示す概略図であり、（ｃ）は成膜槽内の配置場所に基板保持部材を配置した様子を示す概略図であり、（ｄ）は把持部材の爪と円盤とでのかえしの狭持を解放した様子を示す概略図であり、（ｅ）は軸を上昇させることで開口部閉鎖部材を押し上げた様子を示す概略図であり、（ｆ）は軸を降下させることで開口部閉鎖部材を降下させた様子を示す概略図である。
【図７】本発明に係る基板保持部材を用いて基板に成膜をする成膜機構の概略図である。
【図８】クリーニング処理を行う際に開口部を閉鎖する様子の一例を示す概略図である。
【図９】従来の基板保持部材の概略断面図である。
【符号の説明】
【００８３】
１０１：基板保持部材
１０２：把持部材挿入部
１０３：開口部閉鎖部材
１０４：かえし
１０５：軸用穴
１０６：バネ
１０７：基板配置部
１０８：開口部
３１０：把持部材
４００：成膜槽
４０１：軸
４１２：基板
４２７：ステージ
５０１：軸
【図１】
2010177275.tif 000007
【図２】
2010177275.tif 000008
【図３】
2010177275.tif 000009
【図４】
2010177275.tif 000010
【図５】
2010177275.tif 000011
【図６】
2010177275.tif 000012
【図７】
2010177275.tif 000013
【図８】
2010177275.tif 000014
【図９】
2010177275.tif 000015